(57)【要約】【課題】耐水分バリア性がよく、且つ絶縁層の密着性が良好なフレキシブルデバイス用基板を得ること。【解決手段】本発明のフレキシブルデバイス用基板１１は、金属基材１２の表面にＮｉめっき層１３を形成し、そのＮｉめっき層１３の表面にガラス層１４を形成した構成を有している。したがって、耐水分バリア性に優れ、金属基材１２との密着性に優れたガラスを積層した、軽量でフレキシブル性があるフレキシブルデバイス用金属基板１１を得ることができる。さらに、ガラス層１４として、電気絶縁性のビスマス系ガラスを積層しているので、絶縁性、平坦性にも優れており、有機ＥＬ用基板に用いることができる。【選択図】図１
2014107053.tif 000002
【特許請求の範囲】
【請求項１】
金属基材と、
該金属基材の表面に形成されたＮｉめっき層と、
該Ｎｉめっき層の表面に電気絶縁性を有するビスマス系ガラスが層状に形成されたガラス層と、
を有することを特徴とするフレキシブルデバイス用基板。
【請求項２】
前記金属基材と前記Ｎｉめっき層との間に熱処理により形成された合金層を有することを特徴とする請求項１に記載のフレキシブルデバイス用基板。
【請求項３】
前記ガラス層は、軟化点温度が３３０℃以上４５０℃以下であることを特徴とする請求項１又は２に記載のフレキシブルデバイス用基板。
【請求項４】
金属基材の表面にＮｉめっき層を形成するめっき工程と、
該Ｎｉめっき層の表面に電気絶縁性を有するビスマス系ガラスのガラス層を形成するガラス層形成工程と、
を含むことを特徴とするフレキシブルデバイス用基板の製造方法。
【請求項５】
前記めっき工程では、前記Ｎｉめっき層を形成した後に、熱処理を行い、前記金属基材と前記Ｎｉめっき層との間に合金層を形成することを特徴とする請求項４に記載のフレキシブルデバイス用基板の製造方法。
【請求項６】
前記ガラス層形成工程では、４３０℃以上５８０℃未満の焼成温度でかつ５分以上３０分以内の焼成時間でガラスフリットを焼成することを特徴とする請求項４又は５に記載のフレキシブルデバイス用基板の製造方法。
【請求項７】
請求項１から請求項３のいずれか一項に記載のフレキシブルデバイス用基板と、
該フレキシブルデバイス用基板の前記ガラス層上に形成された電極層と、
該電極層の上に形成された有機薄膜発光層と、
該有機薄膜発光層の上に形成された透明電極層と、を有することを特徴とする有機ＥＬ照明用基板。
【発明の詳細な説明】
【技術分野】
【０００１】
本発明は、例えば有機ＥＬ照明や有機ＥＬディスプレイ、有機太陽電池などの有機ＥＬ関連の基板に用いられるフレキシブルデバイス用基板およびその製造方法に関する。
【背景技術】
【０００２】
特許文献１には、プラスチックフィルム基材上に、透明導電層、有機発光媒体層、陰極層を順次積層し、接着層を介して金属箔が積層された有機ＥＬ（エレクトロルミネッセンス）素子の構造が示されている。
【０００３】
特許文献２には、ステンレス基材上にポリイミド樹脂を平坦化した平坦化層を設けたフレキシブルデバイス用基板の構造が示されている。
【０００４】
特許文献３には、ステンレス基材にシリカ系ガラスを成膜したフレキシブル太陽電池基板の構造が示されている。
【先行技術文献】
【特許文献】
【０００５】
【特許文献１】特開２００４−１７１８０６号公報
【特許文献２】特開２０１１−９７００７号公報
【特許文献３】特開２００６−８０３７０号公報
【発明の概要】
【発明が解決しようとする課題】
【０００６】
特許文献１で用いられているフィルム基材は、耐水分バリア性に乏しく、水分が有機ＥＬ素子の劣化を促進する可能性がある。特許文献２で用いられているポリイミド樹脂は吸水性が高く、有機ＥＬ基板に用いた場合、吸収した水分が有機ＥＬ素子の劣化を促進する可能性がある。特許文献３で用いられているシリカ系ガラスは、一般的に鉄やステンレスに比べて熱膨張係数が小さく、ステンレス基材に対する密着性に劣る。また、シリカ系ガラスは、曲げ加工や衝撃に弱いという問題を有している。
【０００７】
本発明は、上記の点に鑑みてなされたものであり、その目的とするところは、耐水分バリア性がよく、且つ絶縁層の密着性が良好なフレキシブルデバイス用基板を提供することである。
【課題を解決するための手段】
【０００８】
上記課題を解決する本発明のフレキシブルデバイス用基板は、金属基材と、該金属基材の表面に形成されたＮｉめっき層と、該Ｎｉめっき層の表面に電気絶縁性を有するビスマス系ガラスが層状に形成されたガラス層と、を有することを特徴としている。
【０００９】
そして、本発明のフレキシブルデバイス用基板の製造方法は、金属基材の表面にＮｉめっき層を形成するめっき工程と、該Ｎｉめっき層の表面に電気絶縁性を有するビスマス系ガラスのガラス層を形成するガラス層形成工程と、を含むことを特徴としている。
【発明の効果】
【００１０】
本発明によれば、金属基材の表面にＮｉめっき層を形成し、そのＮｉめっき層の表面にガラス層を形成しているので、耐水分バリア性に優れ、金属基材との密着性に優れたビスマス系ガラスを積層した、軽量でフレキシブル性があるフレキシブルデバイス用金属基板を得ることができる。さらに、電気絶縁性のビスマス系ガラスを積層しているので、絶縁性、平坦性にも優れており、有機ＥＬ用基板に用いることができる。なお、上記した以外の課題、構成及び効果は、以下の実施形態の説明により明らかにされる。
【図面の簡単な説明】
【００１１】
【図１】本実施の形態におけるフレキシブルデバイス用基板の断面構造を示す模式図。
【図２】本実施の形態におけるフレキシブルデバイス用基板を用いた有機ＥＬ照明用基板の断面構造を示す模式図。
【発明を実施するための形態】
【００１２】
次に、本発明の実施の形態について図面を用いて詳細に説明する。
【００１３】
図１は、本実施の形態におけるフレキシブルデバイス用基板の一例について断面構造を模式的に示す図である。
【００１４】
フレキシブルデバイス用基板１１は、金属基材１２と、金属基材１２の表面に形成されたＮｉめっき層１３と、Ｎｉめっき層１３の表面に形成されたガラス層１４を有する。
【００１５】
金属基材１２の厚みは、２５μｍ以上２００μｍ以下、より好ましくは５０μｍ以上１５０μｍ以下、Ｎｉめっき層１３の厚みは、０．１μｍ以上１０μｍ以下、より好ましくは０．５μｍ以上５μｍ以下、ガラス層１４の厚みは、１μｍ以上５０μｍ以下、より好ましくは１μｍ以上２０μｍ以下である。
【００１６】
フレキシブルデバイス用基板１１の製造方法は、金属基材１２の表面にＮｉめっき層１３を形成するめっき工程と、Ｎｉめっき層１３の表面にガラス層１４を形成するガラス層形成工程とを含む。
【００１７】
金属基材１２は、例えば、鋼板、ステンレス、チタンなどによって構成されており、熱膨張係数が、８×１０−６／℃以上１４×１０−６／℃以下、より好ましくは９×１０−６／℃以上１３×１０−６／℃以下のものを用いている。
【００１８】
フレキシブルデバイス用基板１１は、金属基材１２の表面とＮｉめっき層１３との間に、熱処理により形成された合金層を有する構成としてもよい。熱処理は、金属基材１２にＮｉめっき層１３を形成した後に行われる。熱処理は、３００℃以上９００℃以下、より好ましくは４００℃以上８００℃以下で、１０分以内、より好ましくは０．１分以上３分以下の条件で行われる。
【００１９】
Ｎｉめっき層は、Ｎｉめっきによって形成される層であればよく、電気めっき、無電解めっきのいずれで形成してもよい。連続生産性の観点から電気めっきを使用することが好ましい。めっきの工程は基材によって変化するが、例えば、鋼板上にＮｉめっきを施す場合、金属基板１２にアルカリ電解脱脂、硫酸浸漬の酸洗を行った後、Ｎｉめっきを施す。Ｎｉめっき浴はワット浴、スルファミン酸浴など一般に広く使用されている浴を使用することができる。
【００２０】
ガラス層１４は、軟化点温度３３０℃以上４５０℃以下、より好ましくは３６０℃以上４２０℃以下の電気絶縁性を有するビスマス系ガラスによって構成されている。ビスマス系ガラスは、ガラス組成としてＢｉ２Ｏ３が７０ｗｔ％以上を主成分としたものが好ましい。
【００２１】
脱バインダを行なう温度が３３０℃であるため、３３０℃付近の低温で軟化するガラスの場合、バインダの分解ガスがガラス中に入り込み、ピンホールの原因となる。また、３６０℃より低温で軟化するビスマス系ガラスは、本焼成時に結晶化を起こしやすく、結晶化を起こしたビスマス系ガラスの表面は表面平滑性が失われてしまう。
【００２２】
そして、４５０℃よりも高温の軟化点を有するガラスの場合、本焼成時に高い温度が必要となり、Ｎｉめっきの耐熱温度付近での製膜が困難となる。また、比較的低温で本焼成した場合、ガラスの溶けが不十分となり、表面の平滑性が失われる。
【００２３】
ガラス層１４は、粒径１μｍ以上１０μｍ以下、より好ましくは、１μｍ以上５μｍ以下のガラスフリットを用いて、焼成することにより形成される。ガラス層１４のガラス形成の焼成温度および焼成時間としては、４３０℃以上５８０℃未満、より好ましくは４８０℃以上５２０℃以下で、５分以上３０分以下、より好ましくは１０分以上２０分以下の条件で行われる。焼成温度が４３０℃未満の場合は、ガラスの溶けが不十分になりやすく、５８０℃以上の場合は、ビスマス系ガラスの結晶化を抑制できず、表面粗度（Ｒａ）が粗くなる。ガラス層形成後は、表面粗度（Ｒａ）が１０ｎｍ以下であることが好ましい。表面粗度（Ｒａ）が１０ｎｍを超えると、フレキシブルデバイスとしたとき、電気的に短絡するおそれがある。
【００２４】
上記構成を有するフレキシブルデバイス用基板１１は、従来使用されていたガラス基板よりも軽量化を図ることができる。
【００２５】
フレキシブルデバイス用基板１１は、有機ＥＬ照明、有機ＥＬディスプレイ、有機太陽電池などの有機ＥＬ関連の基板に用いることができる。
【００２６】
図２は、本実施の形態におけるフレキシブルデバイス用基板１１を用いた有機ＥＬ照明用基板の断面構造を示す模式図である。
【００２７】
有機ＥＬ照明用基板２１は、フレキシブルデバイス用基板１１の絶縁膜であるガラス層１４の上に、電極層（Ａｇ、Ａｌ）２２、有機薄膜発光層２３、透明電極層２４、透明封止層２５、透明封止材２６が積層され、フレキシブルデバイス用基板１１の金属基材１２の下に耐食性層２７が積層されて構成されている。
【００２８】
上記構成を有するフレキシブルデバイス用基板１１によれば、金属基材の表面にＮｉめっき層を形成し、そのＮｉめっき層の表面にガラス層を形成しているので、耐水分バリア性に優れ、金属基材との密着性に優れたガラスを積層した、軽量でフレキシブル性があるフレキシブルデバイス用金属基板を得ることができる。さらに、電気絶縁性のビスマス系ガラスを積層しているので、絶縁性、平坦性にも優れており、有機ＥＬ用基板に用いることができる。
【００２９】
有機系のポリマーなどの有機系高分子材料は網目構造を有しており、水蒸気化した水分が透過することを本質的に避けられない。これに対してガラスのような無機材料は有機系材料と異なり、密な構造で、水分の透過を完全に防ぐことが可能である。したがって、フレキシブルデバイス用基板１１は、耐水分バリア性に優れている。
【００３０】
金属基材とガラスを良好な密着状態にするには、金属基材表面で酸化物化した構成成分がガラス成分中の元素と反応することが必要である。フレキシブルデバイス用基板１１は、ガラス層１４のビスマス系ガラスとＮｉめっき層の表面に生じた酸化物が反応することにより、密着層が形成されることで良好な密着状態が得られる。
【実施例】
【００３１】
［実験１］
フレキシブルデバイス用基板におけるガラス層の形成直後の密着性についての評価実験を行った。
【００３２】
１．金属基材
（１）試料１、２（Ｎｉめっき鋼板）
基体として、下記に示す化学組成を有する普通鋼の冷間圧延板（厚さ０．３５ｍｍ）を焼鈍脱脂して得られた鋼板を準備した。
【００３３】
組成：Ｃ；０．０３重量％、Ｓｉ；０．０１重量％、Ｍｎ；０．２５重量％、Ｐ；０．００８重量％、Ｓ；０．００５重量％、Ａｌ；０．０５１重量％、残部；Ｆｅおよび不可避的含有する成分を含む。
【００３４】
そして、準備した鋼板（サイズ：縦１２ｃｍ、横１０ｃｍ、厚み０．３２ｍｍ、表面粗さ（Ｒａ）０．２４μｍ）について、アルカリ電解脱脂、硫酸浸漬の酸洗を行った後、下記条件にてＮｉめっきを行い、厚さ２μｍ、表面粗度０．２４μｍのＮｉめっき層を両面に形成した。
【００３５】
浴組成：硫酸ニッケル３００ｇ／Ｌ、塩化ニッケル４０ｇ／Ｌ、ほう酸３５ｇ／Ｌ、ピット抑制剤（ラウリル硫酸ナトリウム）０．４ｍＬ/Ｌ
ｐＨ：４〜４．６
浴温：５５℃〜６０℃
電流密度：２５Ａ／ｄｍ２
【００３６】
（２）試料３〜５（Ｎｉめっき鋼板＋熱処理）
基体として、下記に示す化学組成を有する普通鋼を冷間圧延と焼鈍を繰り返して得られた冷間圧延板（厚さ０．１２ｍｍ）を準備した。
【００３７】
組成：Ｃ；０．０２重量％、Ｓｉ；０．０１重量％、Ｍｎ；０．４２重量％、Ｐ；０．００６重量％、Ｓ；０．００７重量％、Ａｌ；０．０５３重量％、残部；Ｆｅおよび不可避的含有する成分を含む。
【００３８】
そして、準備した鋼板（サイズ：縦１２ｃｍ、横１０ｃｍ、厚み０．１２ｍｍ、表面粗さ（Ｒａ）０．１０μｍ）について、アルカリ電解脱脂、硫酸浸漬の酸洗を行った後、下記条件にてＮｉめっきを行い、厚さ２μｍ、表面粗度０．１０μｍのＮｉめっき層を基材両面に形成した。
【００３９】
浴組成：硫酸ニッケル３００ｇ／Ｌ、塩化ニッケル４０ｇ／Ｌ、ほう酸３５ｇ／Ｌ、ピット抑制剤ラウリル硫酸ナトリウム０．４ｍＬ／Ｌ
ｐＨ：４〜４．６
浴温：５５℃〜６０℃
電流密度：２５Ａ／ｄｍ２
【００４０】
次いで、Ｎｉめっき層を形成した鋼板について、温度８００℃、０．２分、還元雰囲気で熱処理を行い、Ｎｉめっき層について熱拡散処理を行なうことで、金属基材１２の表面とＮｉめっき層１３との間にＦｅ−Ｎｉ合金層を有する表面処理基材を得た。
【００４１】
（３）試料６（比較例：Ｃｒめっき鋼板）
基体として、下記に示す化学組成を有する普通鋼の冷間圧延板（厚さ０．３２ｍｍ）に焼鈍、調質圧延を行って得られた鋼板を準備した。
【００４２】
組成：Ｃ；０．０５重量％、Ｓｉ；０．０１重量％、Ｍｎ；０．３３重量％、Ｐ；０．０１０重量％、Ｓ；０．００９重量％、Ａｌ；０．０５４重量％、残部；Ｆｅおよび不可避的含有する成分を含む。
【００４３】
そして、準備した鋼板（サイズ：縦；１２ｃｍ，横；１０ｃｍ，厚み；０．３２ｍｍ、表面粗度：０．２４μｍ）について、アルカリ電解脱脂、硫酸浸漬の酸洗を行った後、下記条件にてクロムめっきを行い、めっき厚さ２０ｎｍ、表面粗さ（Ｒａ）０．２４μｍのクロムめっき層を基材両面に形成した。
【００４４】
浴組成：クロム酸３０〜２００ｇ／Ｌ、フッ化ナトリウム１．５〜１０ｇ／Ｌ、
ｐＨ：１以下、
浴温：３０℃〜６０℃
電流密度：１０〜８０Ａ／ｄｍ２
【００４５】
（４）試料７（比較例：鋼板、めっき無し）
基体として、下記に示す化学組成を有する普通鋼を冷間圧延と焼鈍を繰り返して得られた冷間圧延板（厚さ０．３０ｍｍ）を準備した。
【００４６】
組成：Ｃ；０．０５重量％、Ｓｉ；０．０１重量％、Ｍｎ；０．３０重量％、Ｐ；０．０１２重量％、Ｓ；０．０１１重量％、Ａｌ；０．０４８重量％、残部；Ｆｅおよび不可避的含有する成分を含む。
サイズ：縦１２ｃｍ、横１０ｃｍ、厚み０．３０ｍｍ、
表面粗さ（Ｒａ）：０．２２μｍ
【００４７】
２．ガラス層の形成
脱脂工程：各試料１〜７の表面をアルコールに浸したガーゼで拭き取り、脱脂した。
【００４８】
塗膜形成工程：有機溶剤とバインダとを混合したバインダ液を用意し、バインダ液と軟化温度４０５℃のガラスフリットとを重量比が２５：７５になるように乳鉢で混合し、セラミック製ロールにて分散処理を行ない、塗膜形成用ガラスペーストを作成した。ガラスフリットには、Ｂｉ２Ｏ３が７０ｗｔ％以上を主成分として含有するビスマス系ガラスを使用した。そして、金属基材の片面をバーコーターで焼成後の膜厚が２０μｍになるようにガラスペーストを塗布し、塗膜を形成した。
【００４９】
焼成工程：プログラム可能な電気炉を用いて、乾燥（温度：１１０℃、時間：２０分）、脱バインダ（温度：３３０℃、時間：２０分）、焼成（温度：４３０℃〜５８０℃、時間：１０〜２０分）を行なった。
【００５０】
３．評価結果
表１は、各試料１〜７のめっき処理の内容、焼成温度（℃）、焼成時間（分）、焼成後の密着性を示したものである。ガラス層の密着性は、目視で評価した。そして、表面性状は、目視にて判断した。
【００５１】
【表１】
2014107053.tif 000003
【００５２】
試料６の場合、密着力が弱く、焼成直後のガラス剥離に至った。これは、Ｃｒめっきは酸化されやすく、表層にクロム酸化層を作ってしまい、その酸化層がビスマス系ガラスと金属との反応を抑制させているためと考えられる。
【００５３】
一方、試料１〜５、７の場合、焼成後のガラス層の密着性はいずれも良好であった。これは、鋼板及びＮｉめっき層も酸化されて酸化層が生成されるものの、クロム酸化層と鉄およびＮｉの酸化層では酸化層の厚み、ガラスとの間で起こる酸化還元等の反応挙動に違いがあり、これらの違いがビスマス系ガラスとの密着性に差を生じさせたためと考えられる。
【００５４】
また、試料７ではピンホールが多発した。これは鉄の酸化層とビスマス系ガラスの反応によりガスが発生したためと考えられる。更に、フレキシブルデバイスを構成した場合、ガラスが積層されていない面に錆が生じるため、フレキシブルデバイス用基板として使用するには不適である。
【００５５】
表面性状を目視にて確認した結果、いずれも許容範囲ではあるものの、試料１ではガラスの溶け不良に起因するマット調の光沢不良部分が観察された。
【００５６】
［実験２］
ガラス焼成後の密着性、表面性状が良好であった試料３〜５について、平滑性の評価として表面粗さ（Ｒａ）およびフレキシブルデバイス用基板の巻き付け密着性についての評価を行った。巻き付け密着性の評価方法は、ガラス層に引張応力がかかるようにフレキシブルデバイス用基板を各直径の丸棒に巻きつけて、クラックの有無や剥離を目視にて確認した。
【００５７】
１．焼成後のガラス層の表面粗さの計測
ガラス層の焼成工程後、顕微鏡（オリンパス社製、ナノサーチ顕微鏡、品番；OLS3500）のＳＰＭ測定モードで表面粗さ（Ｒａ）を計測した。
【００５８】
（１）試料３
ガラスの表面粗さ（Ｒａ）が８．３ｎｍであった。
（２）試料４
ガラスの表面粗さ（Ｒａ）が１．７ｎｍであった。
（３）試料５
ガラスの表面粗さ（Ｒａ）が０．８ｎｍであった。
【００５９】
２．評価結果
直径（Φ）が５０ｍｍ、６０ｍｍ、７０ｍｍ、９０ｍｍ、１２０ｍｍの鉄の丸棒に、作成したフレキシブルデバイス用基板を巻きつけて、剥離発生の有無を目視にて観察した。表２は、その結果を示すものである。
【００６０】
【表２】
2014107053.tif 000004
【００６１】
巻き付け試験による剥離、クラック発生の有無（目視観察）
○：ガラス／基板界面からの剥離なし、クラックなし
△：ガラス／基板界面からの剥離なし、クラックあり（程度極小）
×：ガラス／基板界面からの剥離なし、クラックあり（程度小）
【００６２】
試料３〜５は、巻き付け試験によって、Ｎｉめっき層１３とガラス層１４との基板界面に剥離が生じることはなかった。しかしながら、直径が６０ｍｍまでの丸棒では、いずれも程度小のクラックがあり、試料３、４では、７０ｍｍまでの丸棒を用いた場合に、程度小のクラックと、程度極小のクラックが生じていた。一方、９０ｍｍおよび１２０ｍｍの丸棒では、剥離およびクラックの発生は確認できなかった。
【００６３】
本試験の結果、本基板をロールツーロールの工程に供した場合でも剥離などが起こらないことが示唆でき、かつフレキシブルデバイス用基板として利用可能な平滑性および密着性を得られることが明らかになった。
【符号の説明】
【００６４】
１１  フレキシブルデバイス用基板
１２  金属基材
１３  Ｎｉめっき層
１４  ガラス層
２１  有機ＥＬ照明用基板
【図１】
2014107053.tif 000005
【図２】
2014107053.tif 000006